(57)【要約】【課題】浸透性及び保持性の優れた廃インク吸収体を提供する。【解決手段】インクを噴射するヘッドから排出された廃インクを吸収する廃インク吸収体であって、密度が同一であり、かつ、難燃剤の比率が異なる層が積層された。【選択図】図１
2014176994.tif 000002
【特許請求の範囲】
【請求項１】
インクを噴射するヘッドから排出された廃インクを吸収する廃インク吸収体であって、
密度が同一であり、かつ、難燃剤の比率が異なる層が積層されたことを特徴とする廃インク吸収体。
【請求項２】
請求項１に記載の廃インク吸収体において、
前記層は、前記難燃剤の比率が低い層と前記難燃剤の比率が高い層とを有し、
前記難燃剤の比率が低い層は、前記難燃剤の比率が高い層に対して、繊維の比率が高いことを特徴とする廃インク吸収体。
【請求項３】
請求項２に記載の廃インク吸収体において、
前記繊維は、前記廃インク吸収体の主体となる繊維であることを特徴とする廃インク吸収体。
【請求項４】
請求項２に記載の廃インク吸収体において、
前記繊維は、溶融繊維であることを特徴とする廃インク吸収体。
【請求項５】
請求項１から請求項４のいずれか一項に記載の廃インク吸収体において、
前記廃インク吸収体の側断面視において、各前記層が平行に積層されていることを特徴とする廃インク吸収体。
【請求項６】
請求項１から請求項４のいずれか一項に記載の廃インク吸収体において、
前記廃インク吸収体の側断面視において、各前記層が斜めに積層されていることを特徴とする廃インク吸収体。
【請求項７】
請求項１から請求項６のいずれか一項に記載の廃インク吸収体と、
前記廃インク吸収体を収容する収容部と、を備えたことを特徴とする廃インクタンク。
【請求項８】
インクを噴射するヘッドと、
前記ヘッドから排出された廃インクを捕獲する請求項７に記載の廃インクタンクと、を備えたことを特徴とする液滴吐出装置。
【発明の詳細な説明】
【技術分野】
【０００１】
本発明は、廃インク吸収体、廃インクタンク、液滴吐出装置に関する。
【背景技術】
【０００２】
従来、排出されるインクを回収する廃インクタンクとして、タンク本体内部に複数のインク吸収材を重ね合わせて配置した構成が知られている（例えば、特許文献１参照）。
【先行技術文献】
【特許文献】
【０００３】
【特許文献１】特開２０１２−８６５５１号公報
【発明の概要】
【発明が解決しようとする課題】
【０００４】
しかしながら、上記廃インクタンクに重ね合わせて配置した各廃液吸収材の密度はほぼ均一であるため、廃液吸収材に対して廃液の浸透性が比較的良好な場合には、吸収した廃液を保持する保持性が低下し、一方、廃液吸収材に対して吸収した廃液の保持性が比較的良好な場合には、廃液を吸収する浸透性が低下してしまう、という課題があった。また、従来において、各種インクの中でも、特に顔料粒子が分散した顔料インクを速やかに吸収するため、インク吸収体の密度を低く設定する場合があるが、この場合、顔料インクの浸透性は向上するものの、保持性を確保することが困難であった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる廃インク吸収体は、インクを噴射するヘッドから排出された廃インクを吸収する廃インク吸収体であって、密度が同一であり、かつ、難燃剤の比率が異なる層が積層されたことを特徴とする。
【０００７】
この構成によれば、吸収体の密度を低い値で同一とすることが可能となり、廃インクの浸透性を確保することができる。さらには、吸収体の密度を低い値で同一としたなかで難燃剤の含有比率が異なる層を積層することにより、吸収した廃インクの保持性を向上させることができる。具体的には、積層体を構成する各層に含まれる難燃剤の比率が、各層によって異なる。難燃剤は親水性が高いので、難燃剤の比率が高い層では、相対的に難燃剤の比率が低い層に比べて廃インクの保持性を高めることができる。特に、顔料粒子が分散した顔料インクに対しては、難燃剤の比率が高いと顔料インクの分散性が崩れ、インクが凝集しやすくなるため、よりインクの保持性を向上させることができる。一方、相対的に難燃剤の比率が低い層では、廃インクの浸透性を高めることができる。従って、難燃剤が均一比率の吸収体に比べ、インクの浸透性及びインクの保持性の両方の性質を高めることができる。なお、廃インクとは、例えば、ヘッドから排出され媒体に到達しなかったインクを言う。具体的には、増粘防止等の目的でインクを噴射するフラッシングや、増粘やメニスカスの破壊、紙粉の影響などで噴射できなくなったノズルの回復や増粘防止の目的でインクをポンプ等で強制的に排出させるクリーニングによって発生するインクのことを言う。また、所謂縁なし印字において、媒体から外れたインクも媒体に到達しないインクのため、廃インクに含まれる。
【０００８】
［適用例２］上記適用例にかかる廃インク吸収体の前記層は、前記難燃剤の比率が低い層と前記難燃剤の比率が高い層とを有し、前記難燃剤の比率が低い層は、前記難燃剤の比率が高い層に対して、繊維の比率が高いことを特徴とする。
【０００９】
この構成によれば、難燃剤の比率と繊維の比率とを調整することにより容易に密度を同一にすることができる。これにより、インク浸透性とインク保持性を有する廃インク吸収体を形成することができる。
【００１０】
［適用例３］上記適用例にかかる廃インク吸収体の前記繊維は、前記廃インク吸収体の主体となる繊維であることを特徴とする。
【００１１】
この構成によれば、難燃剤の比率に対応して容易に繊維の比率の調整を行うことができる。
【００１２】
［適用例４］上記適用例にかかる廃インク吸収体の前記繊維は、溶融繊維であることを特徴とする。
【００１３】
この構成によれば、難燃剤の比率に対応して容易に溶融繊維の比率の調整を行うことができる。
【００１４】
［適用例５］上記適用例にかかる廃インク吸収体では、前記廃インク吸収体の側断面視において、各前記層が平行に積層されていることを特徴とする。
【００１５】
この構成によれば、各層を容易に積層形成することができる。
【００１６】
［適用例６］上記適用例にかかる廃インク吸収体では、前記廃インク吸収体の側断面視において、各前記層が斜めに積層されていることを特徴とする。
【００１７】
この構成によれば、難燃剤の比率が低い層から廃インクを浸透させやすくし、さらに、廃インクを難燃剤の比率が高い層に浸透しやすくすることができる。
【００１８】
［適用例７］本適用例にかかる廃インクタンクは、上記の廃インク吸収体と、前記廃インク吸収体を収容する収容部と、を備えたことを特徴とする。
【００１９】
この構成によれば、廃インクの浸透性と保持性とを備えた廃インク吸収体を収容することにより、例えば、廃インクタンクが斜めや横向きに配置された場合であっても、吸収した廃インクを保持し、漏れ等を防止でき、信頼性の高い廃インクタンクを提供することができる。
【００２０】
［適用例８］本適用例にかかる液滴吐出装置は、インクを噴射するヘッドと、前記ヘッドから排出された廃インクを捕獲する上記の廃インクタンクと、を備えたことを特徴とする。
【００２１】
この構成によれば、ヘッドから排出された廃インクは、廃インクタンクに収容された廃インク吸収体によって捕獲される。当該インク吸収体は、廃インクの浸透性及び保持性に優れたものである。従って、廃インクを効率よく吸収するので廃インクタンクとして小型化できるとともに、液滴吐出装置としても小型化できる。また、インク漏れ等の不具合の発生が無く、信頼性の高い液滴吐出装置を提供することができる。
【図面の簡単な説明】
【００２２】
【図１】第１実施形態にかかる廃インク吸収体の構成を示す模式図。
【図２】第１実施形態にかかる廃インク吸収体を備えた廃インクタンクの構成を示す断面図。
【図３】第２実施形態にかかる廃インク吸収体の構成を示す模式図。
【図４】第２実施形態にかかる廃インク吸収体を備えた廃インクタンクの構成を示す断面図。
【図５】液滴吐出装置の構成を示す概略図。
【図６】廃インク吸収体のインク浸透性及び保持性の評価方法を示す模式図。
【発明を実施するための形態】
【００２３】
以下、本発明の第１及び第２実施形態について、図面を参照して説明する。なお、以下の各図においては、各部材等を認識可能な程度の大きさにするため、各部材等の尺度を実際とは異ならせて示している。
【００２４】
［第１実施形態］
第１実施形態について説明する。
【００２５】
まず、廃インク吸収体の構成について説明する。図１は、本実施形態にかかる廃インク吸収体の構成を示す模式図である。廃インク吸収体２００は、インクを噴射するヘッドから排出された廃インクを吸収するものであって、密度が同一であり、かつ、難燃剤の比率が異なる層が積層されている。本実施形態では、図１に示すように、廃インク吸収体２００は、難燃剤の比率が低い層（第１層）２１０と難燃剤の比率が高い層（第２層）２２０とを有し、第１層２１０と第２層２２０とが交互に積層されている。本実施形態では、廃インク吸収体２００の側断面視において、第１層２１０と第２層２２０とが平行に積層されている。なお、第１層２１０と第２層２２０との積層数は特に限定されない。さらに、難燃剤の比率が低い層（第１層）２１０は、難燃剤の比率が高い層（第２層）２２０に対して、繊維の比率が高くなっている。繊維とは第１層２１０及び第２層２２０のそれぞれに含まれるセルロース繊維または溶融繊維の一方、または両方を含む概念である。これにより、第２層２２０では、第１層２１０に比べて難燃剤の含有比率が高いため、より親水性が高くなるため、吸収した廃インクを保持する保持性に優れる。また、第１層２１０では、廃インクの浸透性を高めることができる。このように、廃インク吸収体２００では、廃インクの浸透性と保持性の両方の特性を高めることができる。
【００２６】
第１層２１０の密度と第２層２２０の密度は同一である。第１層２１０及び第２層２２０は、セルロース繊維、溶融繊維及び難燃剤を含む混合物であり、第１層２１０の密度及び第２層２２０の密度は、第１層２１０及び第２層２２０のそれぞれに含まれる全ての材料から規定される。なお、密度は各層の平均密度であり、各材料の投入誤差などを含むため、±１０％程度のばらつきを有する。
【００２７】
セルロース繊維は、パルプシート等を、例えば、回転式粉砕装置等の乾式解繊機を用いて解繊したものである。溶融繊維は、セルロース繊維間の結合を図り、廃インク吸収体２００に適度な強度（硬度など）を保持したり、紙粉・繊維の飛散を防止したり、廃インクを吸収した際の形状維持に寄与したりするものである。溶融繊維は、繊維状や粉状など各種形態を採用することができる。そして、セルロース繊維と溶融繊維とを混合した混合物を加熱することにより、溶融繊維を溶融させセルロース繊維に融着させ固化させることができる。なお、セルロース繊維等を熱劣化させない程度の温度で融着させることが望ましい。また、溶融繊維は、解繊物中の紙繊維と絡みやすい繊維状のものが好ましい。さらに、芯鞘構造の複合繊維が望ましい。芯鞘構造の溶融繊維は、周囲の鞘部が低温で溶融し、繊維状の芯部が溶融繊維自身、あるいは、セルロース繊維と接合することで強固な接合を行うことができる。
【００２８】
難燃剤は、廃インク吸収体２００において難燃性を付与するために添加されるものである。難燃剤としては、例えば、水酸化アルミニウム、炭酸アルミニウム、水酸化マグネシウム、炭酸マグネシウム、ハンタイト、ハイドロマグネサイト、水酸化カルシウム、炭酸カルシウム、硫酸亜鉛、二水和石膏、アルミン酸カルシウム、ドーソナイト及びカオリンクレー等の水和金属塩化合物や、例えば、ポリリン酸アンモニウム（ＡＰＰ）、リン酸グアニジン、リン酸アンモニウム、ポリリン酸メラミン、リン酸グアニル尿素等のアミノ基および／またはアンモニウム基を含有するリン酸化合物を用いることができる。
【００２９】
廃インク吸収体２００の形成方法としては、例えば、セルロース繊維、溶融繊維及び難燃剤が混合された第１層２１０となる混合物と第２層２２０となる混合物とを篩にかけ、篩の下方に配置されたメッシュベルトに交互に堆積させて堆積体を形成する。そして、形成された堆積物を加圧加熱処理する。これにより、溶融繊維が溶解されるとともに、所望の厚みに形成される。さらに、所望の寸法に型抜きされ、難燃剤の含有比率が低い第１層２１０と難燃剤の含有比率が高い第２層２２０とが平行に積層された廃インク吸収体２００が形成される。
【００３０】
次に、廃インクタンクの構成について説明する。図２は、本実施形態にかかる廃インクタンクの構成を示す断面図である。図２に示すように、廃インクタンク３００は、廃インクを吸収する廃インク吸収体２００と、廃インク吸収体２００を収容する収容部１７０を備えている。
【００３１】
廃インク吸収体２００は、側断面視において、難燃剤の比率が低い第１層２１０と、第１層２１０に比べ難燃剤の比率が高い第２層２２０と、を有し、第１層２１０と第２層２２０とが平行して交互に積層されたものである。
【００３２】
廃インク吸収体２００を収容する収容部１７０は、例えば、プラスチック材料によって直方形状に形成されたものである。収容部１７０は、底面部１７０ａと側面部１７０ｂを備え、廃インク吸収体２００を収容及び保持可能に形成されている。
【００３３】
図２に示すように、本実施形態では、廃インク吸収体２００における第１層２１０と第２層２２０とが共に現れる面が収容部１７０の底面部１７０ａに接するように配置されている。従って、廃インク吸収体２００における第１層２１０と第２層２２０とが共に現れる面が表面に現れている。このように配置することにより、廃インクを効率よく浸透させるとともに吸収した廃インクを保持することができる。具体的には、図２に示すように、廃インク滴Ｄ（特に顔料インク）が廃インク吸収体２００に向かって排出され、廃インク吸収体２００の表面（第１層２１０）に到達する。そして、廃インク滴Ｄは、廃インク吸収体２００の表面に現れている第１層２１０と第２層２２０に接触すると、主に第１層２１０から浸透する。第１層２１０は、相対的に難燃剤の含有比率が低いため廃インクは容易に浸透していく。そして、浸透した廃インクは第２層２２０に浸透していく。第２層２２０は、相対的に難燃剤の含有比率が高いため吸収した廃インクを保持する保持性を高めることができる。また、本実施形態では、第１層２１０と第２層２２０とをそれぞれ５層ずつ交互に積層しているため、廃インクの吸収許容量を高めることができる。
【００３４】
［第２実施形態］
次に、第２実施形態について説明する。
まず、廃インク吸収体の構成について説明する。図３は、本実施形態にかかる廃インク吸収体の構成を示す模式図である。廃インク吸収体２００ａは、インクを噴射するヘッドから排出された廃インクを吸収するものであって、密度が同一であり、かつ、難燃剤の比率が異なる層が積層されている。本実施形態では、図３（ａ）に示すように、廃インク吸収体２００ａは、難燃剤の比率が低い層（第１層）２１０と難燃剤の比率が高い層（第２層）２２０とを有し、第１層２１０と第２層２２０とが交互に積層されている。そして、本実施形態では、廃インク吸収体２００ａの側断面視において、第１層２１０と第２層２２０とが斜めに積層されている。
【００３５】
この斜めの積層は、斜め積層の見えている面に直交する方向（図３（ａ）の矢印方向）に延びている。また、斜め積層の斜めとは、斜め積層の見えている面に直交する面に対して斜めである。このように一面に第１層２１０と第２層２２０とを斜めに複数積層することにより、一面と直交する廃インク吸収体２００ａの各表面において第１層２１０と第２層２２０とが交互に繰り返し出現させることができる。一面と直交する面においては、この面と直交する各面に対して斜めの積層ではなく、平行又は直交する層となる。つまり、廃インク吸収体２００ａは、互いに直交する三面において、斜めに積層する一面と平行に積層する二面を有する。これにより、いずれの面においても第１層２１０と第２層２２０が交互に現れ、いずれの表面からでも廃インクの吸収を容易に行うことが可能となる。また、第２層２２０では、第１層２１０に比べて難燃剤の含有比率が高いため、より親水性が高くなるため、吸収した廃インクを保持する保持性に優れる。また、第１層２１０では、廃インクの浸透性を高めることができる。このように、廃インク吸収体２００ａでは、廃インクの浸透性と保持性の両方の特性を高めることができる。
【００３６】
また、難燃剤の比率が低い層（第１層）２１０は、難燃剤の比率が高い層（第２層）２２０に対して、繊維の比率が高くなっている。繊維とは第１層２１０及び第２層２２０のそれぞれに含まれるセルロース繊維または溶融繊維の一方、または両方を含む概念である。
【００３７】
ここで、廃インク滴を受ける廃インク吸収体２００ａの表面は鉛直方向に第１層２１０と第２層２２０との積層が複数存在するように構成することが好ましい。このように構成すれば、第１層２１０から吸収された廃インクは、第１層２１０に沿って浸透するとともに、重力によってその下にある第２層２２０やそのまた下の第１層２１０へ浸透していき、浸透性と保持性との効率をさらに高めることができる。また、斜めに積層することで、同じ吸収体の厚みであれば、水平に層を形成するより多くの層を形成することができる。
【００３８】
なお、第１層２１０と第２層２２０との積層の幅寸法や積層数等は、適宜設定することができる。例えば、廃インクを受ける廃インク吸収体２００ａの表面において、排出される廃インク滴の幅よりも狭い積層幅となるように、疎の部分２２０と密の部分２１０とを積層することが好ましい。このように構成すれば、廃インク滴は、第１層２１０と第２層２２０の両部分に接触するため、第１層２１０から確実に廃インクを吸収させることができる。
【００３９】
廃インク吸収体２００ａは、セルロース繊維、溶融繊維及び難燃剤を含む混合物であり、第１層２１０の密度と第２層２２０の密度は同一である。なお、第１層２１０及び第２層２２０の各層の密度は、セルロース繊維、溶融繊維、または難燃剤のうち、少なくともひとつのから規定される。なお、セルロース繊維、溶融繊維及び難燃剤については、第１実施形態と同様なので、説明を省略する。
【００４０】
廃インク吸収体２００ａの形成方法としては、例えば、セルロース繊維、溶融繊維及び難燃剤が混合された混合物を篩にかけ、篩の下方に配置されたメッシュベルトに堆積させて堆積体を形成する。この際、メッシュベルトを所定の速度で移動させ難燃剤の比率が高い層と低い層が形成されるように堆積させる。そして、形成された堆積物を加圧加熱処理する。これにより、溶融繊維が溶解されるとともに、所望の厚みに形成される。さらに、所望の寸法に型抜きすることにより廃インク吸収体２００ａが形成される。
【００４１】
図３（ｂ）は、複数の廃インク吸収体を重ね合わせた構成を示している。図３（ｂ）に示すように、複数の廃インク吸収体２００ａが重ね合わされている。本実施形態では、６枚の廃インク吸収体２００ａが重ね合わされた形態を示している。また、廃インク吸収体２００ａを構成する面のうち最も広い面同士を接触させている。これにより、廃インクの浸透性を確保するとともに、廃インクの吸収許容量を増加させることができる。なお、各廃インク吸収体２００ａの構成は、図３（ａ）における構成と同様なので説明を省略する。
【００４２】
次に、廃インクタンクの構成について説明する。図４は、本実施形態にかかる廃インクタンクの構成を示す断面図である。図４に示すように、廃インクタンク３００ａは、廃インクを吸収する廃インク吸収体２００ａと、廃インク吸収体２００ａを収容する収容部１７０を備えている。
【００４３】
廃インク吸収体２００ａは、側断面視において、難燃剤の比率が低い第１層２１０と、第１層２１０に比べ難燃剤の比率が高い第２層２２０と、を有し、第１層２１０と第２層２２０とが交互に斜めに積層されたものである。このように第１層２１０と第２層２２０とを斜めに複数積層することにより、廃インク吸収体２００ａの表面において第１層２１０と第２層２２０とが出現される。従って、何れの表面からも廃インクを吸収可能となり、廃インク吸収体２００ａの配置方向等を特に規定する必要が無く、組み立て工数を軽減することができる。
【００４４】
廃インク吸収体２００ａを収容する収容部１７０は、例えば、プラスチック材料によって直方形状に形成されたものである。収容部１７０は、底面部１７０ａと側面部１７０ｂを備え、廃インク吸収体２００ａを収容及び保持可能に形成されている。
【００４５】
そして、図４に示すように、廃インク滴Ｄ（特に顔料インク）が廃インク吸収体２００ａに向かって排出され、廃インク吸収体２００ａの表面に到達すると、廃インク滴Ｄは、廃インク吸収体２００ａの表面に現れている第１層２１０及び第２層２２０の両方の部分に接触する。そして、廃インクは第１層２１０の方から効率よく廃インクが吸収される。そして、吸収された廃インクは交互に積層された第２層２２０によって保持される。
【００４６】
なお、上記の廃インクタンク３００ａでは、廃インク吸収体２００ａを１枚用いた構成としたが、この構成に限定されない。例えば、複数枚の廃インク吸収体２００ａを重ね合わせた構成であってもよい。この場合、さらに廃インクの吸収許容量を増加させることができる。また、上記の廃インクタンク３００ａでは、最も広い面を水平方向に配置（横置き）させたが、これに限定されず、最も広い面を鉛直方向に配置（縦置き）してもよい。このようにしても、廃インクを浸透させるとともに保持することができる。
【００４７】
次に、液滴吐出装置の構成について説明する。液滴吐出装置は、インクを噴射するヘッドと、ヘッドから排出された廃インクを捕獲する廃インクタンクを備えたものである。なお、本実施形態の液滴吐出装置では、上記の廃インク吸収体２００（２００ａ）及び廃インクタンク３００（３００ａ）を備えた構成について説明する。
【００４８】
図５は、液滴吐出装置の構成を示す概略図である。図５に示すように、液滴吐出装置１０は、主走査方向に往復動しながら印刷用紙などの印刷媒体２上にインクドットを形成するキャリッジ２０と、キャリッジ２０を往復動させる駆動機構３０と、印刷媒体２の紙送りを行うためのプラテンローラー４０と、正常に印刷可能なようにメンテナンスを行うメンテナンス機構１００などから構成されている。キャリッジ２０には、インクを収容したインクカートリッジ２６や、インクカートリッジ２６が装着されるキャリッジケース２２、キャリッジケース２２の底面側（印刷媒体２に向いた側）に搭載されたインクを噴射させるヘッド２４などが設けられている。このヘッド２４にはインクを噴射する複数のノズルが形成されており、インクカートリッジ２６内のインクをヘッド２４に導いて、ノズルから印刷媒体２に正確な分量だけインクを噴射することによって、画像が印刷されるようになっている。
【００４９】
キャリッジ２０を往復動させる駆動機構３０は、主走査方向に延設されたガイドレール３８と、内側に複数の歯形が形成されたタイミングベルト３２と、タイミングベルト３２の歯形と噛み合う駆動プーリー３４と、駆動プーリー３４を駆動するためのステップモーター３６などから構成されている。タイミングベルト３２の一部はキャリッジケース２２に固定されており、タイミングベルト３２を駆動することによって、ガイドレール３８に沿ってキャリッジケース２２を移動させることができる。また、タイミングベルト３２と駆動プーリー３４とは歯形によって互いに噛み合っているので、ステップモーター３６で駆動プーリー３４を駆動すると、駆動量に応じて精度良くキャリッジケース２２を移動させることが可能となっている。
【００５０】
印刷媒体２の紙送りを行うプラテンローラー４０は、図示しない駆動モーターやギア機構によって駆動されて、印刷媒体２を副走査方向に所定量ずつ紙送りすることが可能である。
【００５１】
また、メンテナンス機構１００は、印刷領域外のホームポジションと呼ばれる領域に設けられており、ヘッド２４の底面側で噴射ノズルが形成されている面（ノズル面）を払拭するワイパーブレード１１０や、ヘッド２４のノズル面に押しつけられてヘッド２４をキャップするキャップユニット１２０、ヘッド２４をキャップユニット１２０でキャップした状態で駆動することでインクを廃インクとして排出する吸引ポンプ１５０を備えている。吸引ポンプでインクをヘッド２４から強制的に排出することで、増粘やメニスカスの破壊、紙粉の影響などで噴射できなくなったノズルの回復をしたり、ノズル内のインクの増粘を防止する。更に吸引ポンプ１５０の下方には、吸引ポンプ１５０から排出された廃インクを捕獲する廃インクタンク３００（３００ａ）を備えている。廃インクタンク３００（３００ａ）を備えることで液滴吐出装置１０の外形は大きくなる。廃インクタンク３００（３００ａ）に備えられた廃インク吸収体２００（２００ａ）のインク浸透性や保持性が向上することで、同じインク量を保持できる廃インク吸収体２００（２００ａ）の体積は小さくできる。これにより廃インクタンク３００（３００ａ）や液滴吐出装置１０の大きさも小さくなる。なお、廃インクタンク３００（３００ａ）は、図２（図４）において説明した構成と同様なので説明を省略する。また、排出された廃インクには、増粘防止等の目的でインクを噴射するフラッシングによるインクや、所謂縁なし印字において、媒体から外れたインクなど、媒体に到達しないインクも含まれる。そのため、必ずしも吸引ポンプ１５０で排出されたインクだけではない。廃インクとは、ヘッドから排出され媒体に到達しなかったインクを言う。なお、液滴吐出装置１０では、特に顔料インクを液滴として吐出して画像を形成する場合に好適である。すなわち、廃インクとしての顔料インクを廃インク吸収体２００（２００ａ）を備えた廃インクタンク３００（３００ａ）によって素早く浸透させるとともに浸透したインクを保持させることができる。
【００５２】
以上、上記実施形態によれば、以下の効果を得ることができる。
【００５３】
（１）密度を同一とし、難燃剤の含有比率が異なる第１層２１０と第２層２２０とを積層した。これにより、相対的に難燃剤の含有比率が低い第１層２１０から廃インクを素早く浸透させることができる。また、相対的に難燃剤の含有比率が高い第２層２２０では、親水性が高いので吸引した廃インクを確実に保持することができる。従って、廃インクの浸透性と保持性とを兼ね備えた廃インク吸収体２００を提供することができる。特に顔料インクに対して浸透性と保持性の効果が高い。
【００５４】
（２）廃インク吸収体２００ａの表面において第１層２１０と第２層２２０とが現れる。そして、廃インク吸収体２００ａの表面に向けて排出された廃インクは、第１層２１０と第２層２２０の両方に接触する。そうすると、廃インクが接触した第１層２１０から迅速に吸収される。そして、浸透した廃インクが第２層２２０に徐々に染み込み、吸収した廃インクが保持される。従って、廃インクの浸透性と保持性とを兼ね備えた廃インク吸収体２００を提供することができる。また、廃インク吸収体２００ａの表面において第１層２１０と第２層２２０との両部分が現れるため、廃インクを吸収させる面を規定する必要がなく、組み立て作業の工数を簡略化させることができる。
【００５５】
（３）上記廃インク吸収体２００（２００ａ）を備えた廃インクタンク３００（３００ａ）では、廃インクタンク３００（３００ａ）が斜めや横向きに配置された場合であっても、吸収した廃インクを保持し、漏れ等を防止することができる。
【００５６】
（４）上記廃インクタンク３００（３００ａ）を備えた液滴吐出装置１０では、ヘッド２４から排出された廃インクを効率よく吸収するとともに、インク漏れ等の不具合の発生を防止し、信頼性を確保することができる。
【００５７】
［実施例］
次に、本発明にかかる具体的な実施例について説明する。
【００５８】
１．混合物
【００５９】
（１）セルロース繊維
裁断機を用いて数ｃｍに裁断されたパルプシートをターボミル（ターボ工業株式会社製）で綿状に解繊した。
【００６０】
（２）溶融繊維
芯鞘構造を有し、鞘が１００℃以上で溶融するポリエチレンであり、芯がポリエステルから成る１．７ｄｔｅｘの溶融繊維（テトロン、帝人株式会社製）。
【００６１】
（３）難燃剤
（ａ）難燃剤Ｘ：水酸化アルミニウム。
（ｂ）難燃剤Ｙ：リン酸アンモニウム。
【００６２】
２．廃インク吸収体の形成
（実施例１：廃インク吸収体Ａの形成）
セルロース繊維１００重量部と溶融繊維１５重量部と難燃剤Ｘ１０重量部とを気中混合した混合物Ｃ１（難燃剤Ｙなし）と、セルロース繊維９５重量部と溶融繊維１５重量部と難燃剤Ｘ１０重量部と難燃剤Ｙ５重量部とを気中混合した混合物Ｃ２と、を交互にメッシュベルト上に堆積させた。なお、サクション装置で混合物Ｃ１，Ｃ２を吸引させながら堆積させてもよい。実施例１では、混合物Ｃ１と混合物Ｃ２とを交互に１０回ずつ堆積させた。そして、堆積した堆積物を２００℃で加圧加熱処理した。その後、１５０ｍｍ×５０ｍｍ×１２ｍｍに切り出して廃インク吸収体Ａを形成した。当該廃インク吸収体Ａでは、難燃剤の含有濃度が低い層（８ｗｔ％）と難燃剤の含有濃度が高い層（１２ｗｔ％）が繰り返し平行に積層されていた。また、各層の密度は、いずれも０．１５ｇ／ｃｍ3であった。
【００６３】
（実施例２：廃インク吸収体Ｂの形成）
セルロース繊維１００重量部と溶融繊維１５重量部と難燃剤Ｘ１０重量部とを気中混合した混合物Ｃ１（難燃剤Ｙなし）と、セルロース繊維１００重量部と溶融繊維１０重量部と難燃剤Ｘ１０重量部と難燃剤Ｙ５重量部とを気中混合した混合物Ｃ３と、を交互にメッシュベルト上に堆積させた。なお、サクション装置で混合物Ｃ１，Ｃ３を吸引させながら堆積させてもよい。実施例２では、混合物Ｃ１と混合物Ｃ３とを交互に１０回ずつ堆積させた。そして、堆積した堆積物を２００℃で加圧加熱処理した。その後、１５０ｍｍ×５０ｍｍ×１２ｍｍに切り出して廃インク吸収体Ｂを形成した。当該廃インク吸収体Ｂでは、難燃剤の含有濃度が低い層（８ｗｔ％）と難燃剤の含有濃度が高い層（１２ｗｔ％）が繰り返し平行に積層されていた。また、各層の密度は、いずれも０．１５ｇ／ｃｍ3であった。
【００６４】
（実施例３：廃インク吸収体Ｃの形成）
セルロース繊維１００重量部と溶融繊維１５重量部と難燃剤Ｘ１０重量部とを気中混合した混合物Ｃ１（難燃剤Ｙなし）と、セルロース繊維９５重量部と溶融繊維１５重量部と難燃剤Ｘ１０重量部と難燃剤Ｙ５重量部とを気中混合した混合物Ｃ２と、を交互にメッシュベルト上に堆積させた。この際、混合物Ｃ１，Ｃ２が斜めに積層されるように、メッシュベルトを移動させながら混合物Ｃ１，Ｃ２を交互に連続して堆積させた。なお、サクション装置で吸引させながら堆積させてもよい。実施例３では、混合物Ｃ１と混合物Ｃ２とを交互に１０回ずつ堆積させた。そして、堆積した堆積物を２００℃で加圧加熱処理した。その後、１５０ｍｍ×５０ｍｍ×１２ｍｍに切り出して廃インク吸収体Ｃを形成した。当該廃インク吸収体Ｃでは、難燃剤の含有濃度が低い層（８ｗｔ％）と難燃剤の含有濃度が高い層（１２ｗｔ％）が繰り返し斜め積層されていた。また、各層の密度は、いずれも０．１５ｇ／ｃｍ3であった。
【００６５】
（比較例１：廃インク吸収体Ｒ１の形成）
セルロース繊維１００重量部と溶融繊維１５重量部と難燃剤Ｘ１０重量部とを気中混合した混合物Ｃ１（難燃剤Ｙなし）をメッシュベルト上に堆積させた。なお、サクション装置で吸引させながら堆積させてもよい。そして、堆積した堆積物を２００℃で加圧加熱処理した。その後、１５０ｍｍ×５０ｍｍ×１２ｍｍに切り出して廃インク吸収体Ｒ１を形成した。当該廃インク吸収体Ｒ１は、難燃剤の含有濃度が均一（８ｗｔ％）であった。また、廃インク吸収体Ｒ１の密度は、０．１５ｇ／ｃｍ3であった。
【００６６】
（比較例２：廃インク吸収体Ｒ２の形成）
セルロース繊維９５重量部と溶融繊維１５重量部と難燃剤Ｘ１０重量部と難燃剤Ｙ５重量部とを気中混合した混合物Ｃ２をメッシュベルト上に堆積させた。なお、サクション装置で吸引させながら堆積させてもよい。そして、堆積した堆積物を２００℃で加圧加熱処理した。その後、１５０ｍｍ×５０ｍｍ×１２ｍｍに切り出して廃インク吸収体Ｒ２を形成した。当該廃インク吸収体Ｒ２は、難燃剤の含有濃度が均一（１２ｗｔ％）であった。また、廃インク吸収体Ｒ２の密度は、０．１５ｇ／ｃｍ3であった。
【００６７】
３．評価
次いで、上記の実施例１から実施例３及び比較例１並びに比較例２において、インク浸透性、インク保持性、インク堆積性及び難燃性の評価を行う。各評価方法は、下記の通りである。
【００６８】
（ａ）インク浸透性及びインク保持性の評価方法について
図６は、廃インク吸収体のインク浸透性及びインク保持性の評価方法を示す模式図である。図６（ａ）に示すように、１５０ｍｍ（Ｌ）×５０ｍｍ（Ｗ）×１２ｍｍ（Ｈ）のインク吸収体Ｆを平坦面に載置し、上面の第１ポイントＰ１から顔料インク８０ｍｌをゆっくりと注入する。吸収体Ｆに染み込まない場合は５分放置し、その後注入を続ける。なお、５分放置しても染み込まない場合は、インクが浸透しないとみなし、インク浸透性の判定はＮＧとなる。一方、全て注入することができた場合には、インク浸透性の判断はＯＫとなる。なお、実施例１〜実施例３にかかる廃インク吸収体Ａ，Ｂ，Ｃでは、難燃剤の含有濃度が低い層と難燃剤の含有濃度が高い層とが共に現れる面を上面として、当該面に顔料インクＤを注入させる。
また、全てインクを注入することができたら、５分間放置し、図６（ｂ）に示すように、第２ポイントＰ２からストラップＳ等を用いてインクを注入した第１ポイントＰ１が下方となるように吊るす。このように吊るされた状態では、浸透したインクがインク吸収体Ｆの一端部に集まり、保持されにくくなる。そして、インク吸収体Ｆからインクが垂れた場合には、インクを保持することができないとみなし、インク保持性の判断はＮＧとなる。一方、インクが垂れない場合には、インク保持性の判断はＯＫとなる。なお、インク浸透性の判定がＮＧの場合、所望の量を吸収させることができないため、インク保持性の評価は行わない。この評価により、液滴吐出装置や廃インクタンクが斜めになったとしてもインクが漏れ出すことがないことがわかる。
【００６９】
（ｂ）インク堆積性の評価方法について
１５０ｍｍ（Ｌ）×５０ｍｍ（Ｗ）×１２ｍｍ（Ｈ）のインク吸収体Ｆを平坦面に載置し、４０℃２０％ＲＨの環境下において、載置された吸収体Ｆの上面の中央部にインクを１時間に１回０．４ｇずつ滴下する。そして、２４０時間後、インク吸収体Ｆの表面に固形分の堆積物の厚みが１ｍｍ未満であれば、インク堆積性の判断はＯＫとなる。一方、堆積物の厚みが１ｍｍ以上であれば、インク堆積性の判断はＮＧとなる。
【００７０】
（ｃ）難燃性の評価方法について
１５０ｍｍ（Ｌ）×５０ｍｍ（Ｗ）×１２ｍｍ（Ｈ）のインク吸収体Ｆについて、ＪＩＳ  Ｋ６４００−６に準拠した方法により燃焼速度を求めた。具体的には、インク吸収体Ｆを水平に保持し、そのインク吸収体の一端を把持し、その他端を、３８ｍｍ炎で６０秒間接炎し、標線間１００ｍｍの燃焼速度を求め、燃焼速度が２０ｍｍ／分以下であればＯＫと判断し、燃焼速度が２０ｍｍ／分よりも速い場合にはＮＧと判断する。この評価により、燃焼速度が遅いほど、難燃性に優れていることがわかる。
【００７１】
上記の実施例及び比較例において、インク浸透性、インク保持性、インク堆積性及び燃焼性を評価した。評価結果は、表１の通りである。
【００７２】
【表１】
2014176994.tif 000003
【００７３】
表１に示すように、本発明にかかる廃インク吸収体Ａ，Ｂ，Ｃ（実施例１，２，３）によれば、インク浸透性、インク保持性、インク堆積性及び燃焼性の全ての評価に対して優れていた。一方、比較例１の廃インク吸収体Ｒ１，Ｒ２では、満足のいく結果が得られなかった。比較例１では、難燃剤の含有比率が低いため、インク浸透性は良いが、インク保持性が低下してしまう。また、難燃性も低下した。比較例２では、難燃剤の含有比率が高いため、インク浸透性が低下してしまう。これに対し、実施例１〜３は、難燃剤の含有比率が低い層と難燃剤の含有比率が高い層とが交互に積層して形成されているため、インクの浸透性とインクの保持性及びインク堆積性を満足させることができる。また、難燃剤の含有比率が高い層が含まれるため、燃焼性についても満足させることができる。
【００７４】
本願の特徴点である難燃剤の比率が低い層と難燃剤の比率が高い層との積層は、外観として目で見てもわからない場合がある。その場合の検証方法としては、電子顕微鏡の元素マッピング等の手法で容易に分析できる。また、斜め積層に関しては、水やインクなどを含ませた後に吸収材を引きはがすと層の方向がわかる。
【００７５】
上記実施例は、液滴吐出装置１０に用いる廃インクタンク３００（３００ａ）及び廃インク吸収体２００（２００ａ）として採用されている。ここで、インクとは一般的な水性インク、油性インク、顔料インク、染料インク、溶剤系インク、レジン系インク、昇華転写インク、ジェルインク、ホットメルトインク、紫外線硬化インク等の各種液体組成物を包含するものとする。さらに、インクとは、ヘッド２４が噴射させることができるような材料であれば良い。例えば、物質が液相であるときの状態のものであれば良く、液晶、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散または混合されたもの、エッチング液、潤滑油などを含む。
また、液滴吐出装置としては、インクジェットプリンターの他に、例えば液晶ディスプレイ、ＥＬ（エレクトロルミネッセンス）ディスプレイ、面発光ディスプレイ、カラーフィルターの製造などに用いられる電極材や色材などの材料を分散または溶解のかたちで含むインクを噴射する装置、バイオチップ製造に用いられる生体有機物を噴射する装置、精密ピペットとして用いられ試料となるインクを噴射する装置、捺染装置やマイクロディスペンサー等であってもよい。さらに、時計やカメラ等の精密機械にピンポイントで潤滑油を噴射する装置、光通信素子等に用いられる微小半球レンズ（光学レンズ）などを形成する装置、紫外線硬化液を噴射し光や熱で硬化させる装置、基板などをエッチングするために酸又はアルカリ等のエッチング液を噴射する装置を採用しても良い。そして、これらのうちいずれか一種の液滴吐出装置に本発明を適用することができる。
【００７６】
上記実施例において、廃インク吸収体２００（２００ａ）の表面の毛羽立ちを防止するなどのために、表面に薄い不織布を張り付けてもよい。貼り付ける不織布は廃インク吸収体２００（２００ａ）に比べて薄いため、インクの浸透性や保持性には影響は少ない。
上記実施例において、廃インク吸収体２００（２００ａ）を直方体としたが、これに限らない。直方体の一部に切り欠きや凹みがあってもよいし、直方体でなく円弧部や傾斜部を有していてもよい。
上記実施例の図において、第１層２１０と第２層２２０の厚みをほぼ同じ厚みとなるように描いたが、インクに応じてそれぞれの層の厚みを変更してもよい。例えば粘度が大きくて浸透しにくいインクであれば第１層２１０の厚みを第２層２２０の厚みより厚くして、浸透しやすくするのが好ましい。逆に粘度が小さくて浸透しやすいなら第１層２１０の厚みを第２層２２０の厚みより薄くするのが好ましい。
なお、各実施例、比較例において密度を記載したが一例である。
【００７７】
上記実施例において、パルプシートとは、針葉樹や広葉樹などの木材パルプ、麻・綿・ケナフなどの非木材植物繊維、古紙などを含む。
上記実施例において、セルロース繊維主体とするものとしたが、インクを吸収し、密度差をつけられる材料であれば、セルロース繊維に限られない。ポリウレタンやポリエチレンテレフタラート（ＰＥＴ）などのプラスチックを原料とする繊維や、羊毛などの他の繊維でもよい。
廃インク吸収体を成形する方法は上記実施例に記載の方法に限られない。本願の特徴が出せれば、湿式など他の製法でもよい。
【符号の説明】
【００７８】
１０…液滴吐出装置、２４…ヘッド、１００…メンテナンス機構、１７０…収容部、１７０ａ…底面部、２００，２００ａ…廃インク吸収体、２１０…第１層、２２０…第２層、３００，３００ａ…廃インクタンク。
【図１】
2014176994.tif 000004
【図２】
2014176994.tif 000005
【図３】
2014176994.tif 000006
【図４】
2014176994.tif 000007
【図５】
2014176994.tif 000008
【図６】
2014176994.tif 000009